필름 통기성 을 측정 하 기 위해 , 실시 예 들 2 , 3 , 7 및 8 의 블 렌 드 에서 형성 된 필름 을 주위 조건 하 에서 기계 방향 으로 신장 하 였 다 . 에코 플렉스 ® F BX 7011 의 존재 가 없 는 실시 예 2 및 3 으로부터 의 필름 을 그 들 의 최초 길이 의 150 % 로 신장 하 였 고 , 실시 예 7 및 8 로부터 의 필름 은 그 들 의 최초 길이 의 200 % 로 신장 하 였 다 . 시험 에서 , 실시 예 2 및 3 으로부터 형성 된 샘플 ( 2 sst CaCO 3 로 충전 된 에코 폴 TM EBP 203 ) 은 약 300 및 800 g / m 2 / 24 시간 의 통기성 을 나타내 었 고 , 실시 예 7 및 8 로부터 형성 된 샘플 ( 2 sst CaCO 3 로 충전 된 에코 폴 TM EBP 203 및 에코 플렉스 ® F BX 7011 ) 은 각각 약 1500 및 4000 g / m 2 / 24 시간 의 통기성 을 나타내 었 다 .